Brevet FR2377455A1 — publié le 19780811

L'invention concerne la définition d'une nouvelle famille d'alliage d'aluminium et de zinc, dont chaque alliage repond de manière satisfaisante aux conditions d'utilisation comme anode de protection électrolytique. La composition simple, qui est préconisee, optimalise en fait la protection obtenue par adoption d'une anode dont l'alliage comporte ladite composition. L'invention a donc pour objet un alliage contenant de l'aluminium et du zinc et destine, notamment, à constituer le matériau constitutif d'une anode de protection d'une structure metallique en contact avec un milieu électrolytique agressif. Ces deux éléments sont presents dans l'alliage selon les plages suivantes de pourcentage (pour cent : - un premier de ces éléments -aluminium ou zinc- entre 8 à 40 Z, - - le deuxieme élément -zinc ou aluminium- complétant àlOO le pourcentage du premier élément, augmente du pourcentage de la totalité des impuretés ou d'additions diverses éventuelles, lui-meme inférieur à 5 Z. Les dispositions suivantes sont avantageusement choisies - le pourcentage du premir élément est compris, soit entre 8 et 15 Z, soit entre 30 et 40 Z - l'aluminium de base utilise a une pureté au moins égale à 99,80 ;b ; - le zinc de base utilise a une pureté au moins égale à 99,95 %. L'invention sera mieux comprise, et des caracteristiques secondaires et leurs avantages apparaîtront au cours de la description de réalisations donnée ci-dessous à titre d'exemple. Il est entendu que la description n'est donnée qu'à titre indicatif et non limitatif. De nombreux essais ont ete réalisés pour mettre au point des alliages contenant du zinc et de l'aluminium, et susceptibles entre adoptes dans la confection d'anodes consommables utilisées dans les pro cedes de protection electrolytique des structures metalliques. On sait que l'aptitude d'un matériau a constituer une anode peut etre facilement détectée et, en quelque sorte, mesurez, precisement par mesure d'un potentiel électrique spécifique de ce matériau, Pour un alliage, la valeur de ce potentiel, dit, potentiel normal, est fonction des métaux constituants. ta meilleure anode est, en principe, celle à laquelle correspond le plus grand potentiel d'électrode négatif. Les essais précités ont censisté, d'une part, à mesurer le potentiel d'électrode de nombreux alliages, d'autre part à vérifier en service les indications données par les mesures, Les résultats d'essais ont ete transcrits sous forme de courbes représentant la variation du potentiel normal en fonstion de la teneur de l'alliage en aluminium et/ou en zinc. C'est ainsi qu'a étE mise en évidence l'existence d'allia ges da types particuliers, remarquables par leur efficacite. Ainsi, l'alliage suivant a ete noté : 8 à 15 Z d'aluminium, le reste constitué par le zinc et les quelques impuretés ou additions globalement au plus égales à 5 %. L'alliage ayant les pourcentages "symétriques" du prece- dent est tout aussi remarquable : 8 à 15 % de zinc, le reste constitué par l'aluminium et les au plus 5 2 d'impuretés ou d'additions. Un autre alliage de zinc a été découvert ; il s'agit de celui contenant 30 à 40 Z d'aluminius, ie reste constitué par le zinc et les au plus 5 Z d'additions. Enfin, là encore, l'alliage d'aluminium "symétrique" du précédent, est efficace 30 a 40 Z de zinc, le reste constitué par l'aluminium et les au plus 5 2 d'additions. var conséquent, les plages globales de 8 à 40 Z d'un des métaux (aluminium on zine), de 60 à 92 % de l'autre mêtal, avec au plus 5 % d'impuretés et/ou d'additions sont celles des alliages les plus efficaces. Il faut eucore préciser que les métaux et alliages de base sont de préférence relativement purs. Ainsi, en ce qui concerne les alliages a base d 'aluminium comportent une addition de zinc, il es bon que les pourcentages suivants soient respectés - au plus 0,12 Z de fer, - au plus 0,10 z de silicium, - au plus 0,01 % de cuivre. Les pourcentages d'impuretés des alliages a base de zinc avec addition d'aluminium sont au plus - 0,003 z de fer, - 0,020 % de silicium, - 0,010 Z de cuivre, - 0,005 % de plomb ou d'étain. Ainsi, également les métaux de base eux-mêmes doivent être purs - Aluminium à au moins 99,80 %, et, - Zinc à au moins 99,95 Z. Des additions en faible pourcentage peuvent etre prévues en vue d'une stabilisation du potentiel d'électrode. Ainsi, en ce qui concerne les alliages à base d'aluminium avec addition principale de zinc, peuvent être ajoutés : - 0,01 à 0,03 % de mercure, et/ou, - 0,005 à 0,050 Z d'indium, et/ou, - 0,015 à 0,300 Z de manganèse, et/ou - 0,010 à 0,050 Z de titane. Les additions stabilisatrices des alliages à base de zinc avec addition principale d'aluminium sont de preference les suivantes - 0,05 à 0,10 Z de mercure, et/ou, - 0,02 à 0,10 % de manganèse, et/ou, - 0,005 à 0,050 Z de cadmium, et/ou - 0,01 à 0,10 Z de magnésium. L'invention n'est pas limitée aux realisations décrites, mais en couvre au contraire toutes les variantes qui pourraient leur être apportées sans sortir de leur cadre, ni de leur esprit. REVENDICATIONS 1 - Alliage contenant de l'aluminium et du-zinc et destiné, notamment à constituer le matériau constitutif d'une anode de protection d'une structure métallique en contact avec un milieu électrolytique agressif, caractérisé en ce que ces deux éléments sont présents dans l'alliage selon les plages suivantes de pourcentage (pour cent : Z) - un premier de ces éléments -aluminium ou zinc- entre 8 à 40 Z, - le deuxième élément -zinc ou aluminium- complétant à 100 le pourcentage du premier élément, augmenté du pourcentage de la totalité des impuretés ou d'additions diverses éventuelles, lui-même inférieur à 5%. 2 - Alliage selon la revendication 1, caractérisé en ce que le pourcentage du premier elément est compris entre 8 et 15 Z. 3 - Alliage selon la revendication 1, caractérisé en ce que le pourcentage du premier élément est compris entre 30 et 40 Z. 4 - Alliage selon l'une quelconque des revendications prEcé- dentes, caractérise en ce qu'en outre l'aluminium de base utilisé a une pureté au moins égale à 99,80 Z. 5 - Alliage selon l'une quelconque des revendications pré- ce-dentes, caractérise en ce qu'en outre le zinc de base utilise a une pureté au moins égale à 99,95 Z.